(57)【要約】【課題】コロイド結晶の固定化を容易にし、安定性に優れるゲル固定化コロイド結晶を形成し得るモノマー、これを用いた被ゲル固定化コロイド結晶、ゲル固定化コロイド結晶を提供すること。【解決手段】ゲル化により固定化したコロイド結晶を形成するのに用いられるモノマーである。次式Ａ【化１】2006182833.tif 000017（式中のＲ１はアクリル酸残基又はメタクリル酸残基、Ｒ２はアミノ基保護基を示す。）で表される構造を有する。Ｎ−メチロールメタアクリルアミド、Ｎ−メチロールアクリルアミド、Ｎ−メトキシメチルアクリルアミド、Ｎ−アクリロイルアミノエトキシエタノール、Ｎ−アクリロイルアミノプロパノール及びこれらの誘導体などから成る。【選択図】なし【特許請求の範囲】
【請求項１】
ゲル化により固定化したコロイド結晶を形成するのに用いられるモノマーであって、
次式Ａ
【化１】
2006182833.tif 000014
（式中のＲ１はアクリル酸残基又はメタクリル酸残基、Ｒ２はアミノ基保護基を示す。）で表される構造を有することを特徴とするゲル固定化コロイド結晶形成用モノマー。
【請求項２】
上記アミノ基保護基Ｒ２が、炭素数Ｃ１〜Ｃ３のアルキロール基、炭素数Ｃ２〜Ｃ６のアルコキシアルキル基又は炭素数Ｃ２〜Ｃ６のアルコキシアルキロール基であることを特徴とする請求項１に記載のゲル固定化コロイド結晶形成用モノマー。
【請求項３】
Ｎ−メチロールメタアクリルアミド、Ｎ−メチロールアクリルアミド、Ｎ−メトキシメチルアクリルアミド、Ｎ−アクリロイルアミノエトキシエタノール、Ｎ−アクリロイルアミノプロパノール及びこれらの誘導体から成る群より選ばれた少なくとも１種のものから成ることを特徴とする請求項１又は２に記載のゲル固定化コロイド結晶形成用モノマー。
【請求項４】
イオン交換法による精製後の水溶液の電気伝導度が、１μＳ／ｃｍ未満であることを特徴とする請求項１〜３のいずれか１つの項に記載のゲル固定化コロイド結晶形成用モノマー。
【請求項５】
請求項１〜４のいずれか１つの項に記載のゲル固定化コロイド結晶形成用モノマーと架橋剤と光重合開始剤を含む溶液から成る媒体と、該媒体中に形成されたコロイド結晶を有し、光照射によってゲル固定化されることを特徴とする被ゲル固定化コロイド結晶。
【請求項６】
上記光重合開始剤が、アゾビス［２−メチル−Ｎ−（２−ヒドロキシエチル）プロピオンアミド］及び／又はアゾビス｛２−メチル−Ｎ−［２−（１−ヒドロキシブチル）］プロピオンアミドであることを特徴とする請求項５に記載の被ゲル固定化コロイド結晶。
【請求項７】
上記光重合開始剤が、カンファーキノン及び／又はリボフラビンであることを特徴とする請求項５に記載の被ゲル化コロイド結晶。
【請求項８】
不活性ガス雰囲気下、イオンが滲出しない容器中で保管又は成長させることを特徴とする請求項５〜７のいずれか１つの項に記載の被ゲル化コロイド結晶。
【請求項９】
モノマーと、架橋剤と、光重合開始剤を含む溶液を媒体とし、該媒体中に形成されたコロイド結晶を光照射によってゲル固定化して得られるゲル固定化コロイド結晶であって、
上記モノマーが、次式Ａ
【化２】
2006182833.tif 000015
（式中のＲ１はアクリル酸残基又はメタクリル酸残基、Ｒ２はアミノ基保護基を示す。）で表される構造を有することを特徴とするゲル固定化コロイド結晶。
【請求項１０】
上記アミノ基保護基Ｒ２が、炭素数Ｃ１〜Ｃ３のアルキロール基、炭素数Ｃ２〜Ｃ６のアルコキシアルキル基又は炭素数Ｃ２〜Ｃ６のアルコキシアルキロール基であることを特徴とする請求項９に記載のゲル固定化コロイド結晶。
【請求項１１】
上記モノマーが、Ｎ−メチロールメタアクリルアミド、Ｎ−メチロールアクリルアミド、Ｎ−メトキシメチルアクリルアミド、Ｎ−アクリロイルアミノエトキシエタノール、Ｎ−アクリロイルアミノプロパノール及びこれらの誘導体から成る群より選ばれた少なくとも１種のものであることを特徴とする請求項９又は１０に記載のゲル固定化コロイド結晶。
【請求項１２】
上記光重合開始剤が、アゾビス［２−メチル−Ｎ−（２−ヒドロキシエチル）プロピオンアミド］及び／又はアゾビス｛２−メチル−Ｎ−［２−（１−ヒドロキシブチル）］プロピオンアミドことを特徴とする請求項９〜１１のいずれか１つの項に記載のゲル固定化コロイド結晶。
【請求項１３】
上記光重合開始剤が、カンファーキノン及び／又はリボフラビンであることを特徴とする請求項９〜１１のいずれか１つの項に記載のゲル固定化コロイド結晶。
【請求項１４】
光学的に均一に成長したものであることを特徴とする請求項９〜１３のいずれか１つの項に記載のゲル固定化コロイド結晶。
【請求項１５】
請求項９〜１４のいずれか１つの項に記載のゲル固定化コロイド結晶を含む多重構造コロイド結晶であって、
上記ゲル固定化コロイド結晶を、このゲル固定化コロイド結晶を形成しているゲル化材料と同種又は異種のゲル化材料で包囲して成ることを特徴とする多重構造コロイド結晶。
【請求項１６】
請求項９〜１４のいずれか１つの項に記載のゲル固定化コロイド結晶を備えることを特徴とする光学素子。
【請求項１７】
上記ゲル固定化コロイド結晶のゲル網目に、酵素を固定化して成ることを特徴とする請求項１６に記載の光学素子。
【請求項１８】
モノマーと架橋剤と光重合開始剤を含む溶液に光照射を行って得られるイオン放出性を抑制したゲル材料であって、
上記モノマーが、次式Ａ
【化３】
2006182833.tif 000016
（式中のＲ１はアクリル酸残基又はメタクリル酸残基、Ｒ２はアミノ基保護基を示す。）で表される構造を有することを特徴とするイオン放出性抑制ゲル材料。
【請求項１９】
上記アミノ基保護基Ｒ２が、炭素数Ｃ１〜Ｃ３のアルキロール基、炭素数Ｃ２〜Ｃ６のアルコキシアルキル基又は炭素数Ｃ２〜Ｃ６のアルコキシアルキロール基であることを特徴とする請求項１８に記載のイオン放出性抑制ゲル材料。
【請求項２０】
上記モノマーが、Ｎ−メチロールメタアクリルアミド、Ｎ−メチロールアクリルアミド、Ｎ−メトキシメチルアクリルアミド、Ｎ−アクリロイルアミノエトキシエタノール、Ｎ−アクリロイルアミノプロパノール及びこれらの誘導体から成る群より選ばれた少なくとも１種のものであることを特徴とする請求項１８又は１９に記載のイオン放出性抑制ゲル材料。
【請求項２１】
上記光重合開始剤が、アゾビス［２−メチル−Ｎ−（２−ヒドロキシエチル）プロピオンアミド］及び／又はアゾビス｛２−メチル−Ｎ−［２−（１−ヒドロキシブチル）］プロピオンアミドことを特徴とする請求項１８〜２０のいずれか１つの項に記載のイオン放出性抑制ゲル材料。
【発明の詳細な説明】
【技術分野】
【０００１】
本発明は、ゲル固定化コロイド結晶に係り、更に詳細には、コロイド結晶をゲル化して固定するのに用いられるモノマー、ゲル固定化コロイド結晶の前駆体として挙動し光照射によってゲル固定化される被ゲル固定化コロイド結晶、及びゲル固定化コロイド結晶に関する。
本発明の被ゲル固定化コロイド結晶、ゲル固定化コロイド結晶は、特に光学素子として好適に使用される。
【背景技術】
【０００２】
イオン性高分子ラテックス粒子やシリカ粒子など、イオン性コロイド粒子と総称される粒子はその表面に解離基を持つ。具体的には、イオン性高分子ラテックス粒子は粒子合成時に導入されたスルホン基、硫酸基又はカルボキシル基などを、またシリカ粒子は粒子表面に弱酸性のシラノール基を有する。
これらの粒子を水などの極性溶媒中に分散させると、粒子表面が荷電して粒子間に静電的相互作用が働き、粒子は媒体中で凝集することなく安定に分散する。静電的相互作用が弱いとき、粒子の空間分布は比較的無秩序であるが、静電的相互作用の増加に伴い、この系は粒子が規則正しく配列したコロイド結晶を形成することが知られている（例えば、非特許文献１参照。）。
この場合、静電的相互作用の大きさは、主として分散液中における粒子濃度、分散媒中の低分子イオン濃度、粒子表面の電荷密度及び粒径などにより決定される。
【０００３】
上記のパラメータのうち分散媒体中の低分子イオン濃度については、その増加とともに粒子間の静電的相互作用は弱くなる（非特許文献１）。これは、静電的相互作用が低分子イオンの存在により遮蔽されるためである。従って、低分子イオン濃度の増加により結晶化は妨げられる。
結晶化が可能な低分子イオン濃度の上限は、低分子イオン濃度以外の上記パラメータの値に依存するが、多くの場合、数μＭという極めて低い低分子イオン濃度である（非特許文献１及び非特許文献２参照。）。
【０００４】
また、コロイド結晶作成に当たって対象となる粒子は、その直径が数１０ｎｍ〜数μｍで粒径分布がおよそ１０％以下のものである。これらの粒子を用いれば、粒子濃度、分散媒体中の塩濃度及び粒子表面の電荷数などのパラメータを選ぶことにより、実用上有用なコロイド結晶を作成することが原理的に可能であり、粒子の材質には特に限定されない。
従来より、合成・入手が容易なものは、ポリスチレンやポリメチルメタクリレートなどを主成分とする高分子ラテックス粒子、及びシリカ粒子であるが、その他の金属酸化物粒子、金属粒子も用いることができる。
【０００５】
上述の粒子を用い、粒径と粒子濃度を選定することにより、コロイド結晶の格子定数を１００ｎｍ程度から数μｍの範囲に設定することができ、コロイド結晶の回折波長が可視光領域にあるとき、可視光のＢｒａｇｇ回折により紅彩色（ｉｒｉｄｅｓｃｅｎｃｅ）が観察される。従って、紅彩色の発現はコロイド結晶の生成を確認する手段ともなる。
【０００６】
上述のように、コロイド結晶の格子定数は１００ｎｍ程度から数μｍの範囲に設定できるが、この範囲は近紫外、可視及び赤外光の波長のオーダーであり、従って、対応する光が回折される。
また、コロイド結晶は、自発的且つ容易に形成される空間的な誘電率の周期構造を有し、フォトニック素子（例えば、非特許文献３参照。）などの光学素子への応用について近年注目されている。
【０００７】
ところが、荷電コロイド結晶（イオン性コロイド結晶）は液体の媒体中において形成された構造体であるため、振盪などの微小な外力により容易に破壊される。また仮に、外力や流れなどのない条件で静置しても、ごく僅かの不純物イオンが混入することによって破壊されるという原理的な不安定性を持つ。従って、その応用に当たっては、結晶構造を実用に耐える力学的強度を持つ何らかのマトリックス中に固定することが必要である。
このため、高分子ヒドロゲルによるコロイド結晶の固定化手法（例えば、特許文献１、非特許文献４，５参照。）が開発されている。
【０００８】
ここで、高分子ゲルによる結晶の固定化に関する従来法は、概略次の通りである。
ゲル化反応液としてモノマー、架橋剤及び重合開始剤を含む溶液を用い、この反応液を媒体として、イオン性コロイド粒子を分散させて結晶構造を形成させる。次に、重合を開始させ、媒体をゲル化することでコロイド結晶構造を固定する。
【０００９】
このとき、モノマーとしてアクリルアミド（ＡＡｍ）などのビニル系モノマー、架橋剤として２つのビニル基を持つメチレンビスアクリルアミド（Ｂｉｓ）等を用い、ラジカル重合法を用いる手法が一般的である。
なお、アクリルアミドゲル電気泳動用のゲル試料などに用いられるラジカル重合開始剤は、通常イオン性であるが、段落［０００３］で述べたように、コロイド結晶においては低分子イオンの存在によりその構造形成が阻害されるため、用いることができない。
そこで、従来は、非イオン性の重合開始剤を用い、開始剤の吸収波長に対応する光（紫外又は可視光）照射によりゲル化を行っていた。
【特許文献１】米国特許第５３３０６８５号明細書
【非特許文献１】Ａ．Ｋ．Ｓｏｏｄ，Ｓｏｌｉｄ  Ｓｔａｔｅ  Ｐｈｙｓ．４５，１９９１，１：Ｋ．Ｓ．Ｓｃｈｍｉｔｚ，Ｍａｃｒｏｉｏｎｓ  ｉｎ  Ｓｏｌｕｔｉｏｎ  ａｎｄ  Ｃｏｌｌｏｉｄａｌ  Ｄｉｓｐｅｒｓｉｏｎ，ＶＣＨ  Ｉｎｃ．，Ｎｅｗ  Ｙｏｒｋ（１９９３）．
【非特許文献２】Ｊ．Ｙａｍａｎａｋａ，Ｈ．Ｙｏｓｈｉｄａ，Ｔ．Ｋｏｇａ，Ｎ．Ｉｓｅ  ａｎｄ  Ｔ．Ｈａｓｈｉｍｏｔｏ，Ｐｈｙｓ．Ｒｅｖ．Ｌｅｔｔ．８０，１９９８，５８０６
【非特許文献３】“フォトニック結晶”，Ｊ．Ｄ．Ｊｏａｎｎｏｐｏｕｌｏｕｓ他著、コロナ社，藤井・井上訳（２０００）
【非特許文献４】Ｅ．Ａ．Ｋａｍｅｎｅｔｚｋｙ，Ｌ．Ｇ．Ｍａｎｇｌｉｏｃｃｏ，Ｈ．Ｐ．Ｐａｎｚｅｒ，Ｓｃｉｅｎｃｅ  ２６３，１９９４，２０７
【非特許文献５】Ｙ．Ｉｗａｙａｍａ，Ｊ．Ｙａｍａｎａｋａ，Ｙ．Ｔａｋｉｇｕｃｈｉ，  Ｍ．Ｔａｋａｓａｋａ，Ｋ．Ｉｔｏ，Ｔ．Ｓｈｉｎｏｈａｒａ，Ｔ．Ｓａｗａｄａ，Ｍ．Ｙｏｎｅｓｅ，Ｌａｎｇｍｕｉｒ，１９，２００３，９７７．
【発明の開示】
【発明が解決しようとする課題】
【００１０】
しかしながら、本発明者らが、アクリルアミドゲルを用いる従来のコロイド結晶のゲル化固定について検討を加えた結果、次のような問題があることを知見した。
即ち、モノマーであるＡＡｍは酸・塩基条件下で加水分解されてイオン性のアクリル酸とアンモニウムイオンとなる。荷電コロイド結晶の作成に当たって、試料水溶液はイオン交換樹脂を共存させることで十分に脱塩精製するのが常であるが、イオン交換樹脂表面は酸・塩基を多数持つため、ＡＡｍを加水分解し、かえってイオン濃度が増加してしまい、イオン交換樹脂による処理は必ずしも有効でない。
【００１１】
例えば、イオン濃度の指標として溶液の電気伝導度（κ）を用いると、１．３３Ｍ水溶液のκ値はその調製時において約１μＳ／ｃｍであり、相互作用が強い（即ち、塩濃度が高くても結晶であり得る）条件では、コロイド結晶の固定化が可能であるものの、合成時の僅かの不純物混入により結晶が破壊されることになるので、脱塩精製を行うことが望ましい。
しかし、これに上述のイオン交換樹脂を共存させ、１０分程度振盪して精製すると、κ値は約２μＳ／ｃｍにまで増加することが分かった。
これに対しては、むしろ未精製で使用した方が良いと言い得るが、未精製で使用すれば相当量の不純物イオンが残存してしまう。
【００１２】
なお、上記精製で用いた超純水（Ｍｉｌｌｉ−Ｑ：商品名；Ｍｉｌｌｉｐｏｒｅ社製）のκ値は、装置から清浄な容器に水を取り出し空気中で直ちに測定した場合には、０．３〜０．４μＳ／ｃｍであるが、通常の条件ではこれより低いκ値を持つ水を得ることは極めて困難である。
更に、段落［０００２］で述べたように、コロイド粒子の表面には酸性の基が存在し、粒子自体が酸として作用するので、これによってもアクリルアミドは徐々に加水分解される。実際、本発明者らが調査したところ、アクリルアミドを含むコロイド結晶を数日から数週間以上の期間に亘って保存すると、溶媒中のイオン濃度が上昇してコロイド結晶が破壊されることがあることが分かった。
【００１３】
以上のように、アクリルアミドをコロイド結晶のゲル化固定のためのモノマーとして採用することは、イオン濃度の面で不利である。
コロイド結晶の作成においては、このようなモノマー由来のイオンのような意図しないイオン濃度はできるだけ低いことが望ましいことは、一般的な要請として存在するが、溶液のイオン濃度を低くすることが必須である場合には、特に重大である。
そのような場合として、例えば、体積分率濃度で５％を下回るような非常に粒子濃度の低いコロイド結晶のゲル固定化がある。この場合、コロイド結晶が存在できるイオン濃度の上限が数μＭであるので、アクリルアミドを含む溶媒中ではコロイド結晶を形成することができない。
また他の例として、可視光開始剤を用いる場合のコロイド結晶のゲル固定化がある。
最近、可視光開始剤としてカンファーキノンやリボフラビンを用いるコロイド結晶のゲル固定化方法が提案されたが（現時点では未公開であるが、特願２００３−１８５４６）、いずれの開始剤も水に溶解した状態である程度の電気伝導度を示し、開始剤由来のイオン濃度の上昇があり、これにモノマー由来のイオン濃度が加わると、あまり粒子濃度の低いコロイド結晶には可視光ゲル化は適用できなくなる。
【００１４】
また、アクリルアミドがコロイド粒子自体に加水分解されて徐々にイオン濃度が上昇してしまう現象は、コロイド結晶のイオン濃度を安定に保つ必要のある場合にとって、非常に不都合である。
かかる具体例として、相境界付近の条件で形成されるコロイド結晶のゲル固定化がある。光学素子への応用の観点からは、数ｍｍ以上から数ｃｍサイズのコロイド結晶の構築が望まれるが、上述のように、このように大きな結晶は相境界近傍の条件で形成される（Ｈ．Ｙｏｓｈｉｄａ，Ｊ．Ｙａｍａｎａｋａ，Ｔａ．Ｋｏｇａ，Ｔｕ．Ｋｏｇａ，Ｎ．Ｉｓｅ  ａｎｄ  Ｔ．Ｈａｓｈｉｍｏｔｏ，Ｌａｎｇｍｕｉｒ，１５，１９９９，４１９８参照。）。かかる大型の結晶の成形には、しばしば数日や数週間というような長時間を必要とするが、このような過程の制御においてアクリルアミドの加水分解によるイオン濃度の経時的な変化は極めて都合が悪い。
あるいは、このようなデリケートな過程でなくとも、低分子イオン濃度は粒子間相互作用を左右するコロイド系の重要なパラメータであり、時間とともにイオン濃度が変化してしまうことは結晶化条件や粘性などの物性の変化を引き起こし、コロイド結晶の製造においては一般的に不都合である。
なお、架橋剤については、反応液中の濃度がごく微量（モノマーの１／１００程度）であり、仮に加水分解によりイオン性不純物を生じた場合にも、その影響は小さいので大きな問題とはならない。
【００１５】
本発明は、上述した本発明者らの知見に鑑みてなされたものであり、その目的とするところは、コロイド結晶の固定化を容易にし、安定性に優れるゲル固定化コロイド結晶を形成し得るモノマー、これを用いた被ゲル固定化コロイド結晶、ゲル固定化コロイド結晶を提供することにある。
また、本発明の他の目的は、上記ゲル固定化コロイド結晶を用いた光学素子を提供することにある。
更に、本発明の更に他の目的は、コロイド結晶成長など、数μＭのイオン性不純物の存在により大きな影響を受ける処理に好適に使用可能で、イオン放出性が抑制されたゲル材料を提供することにある。
【課題を解決するための手段】
【００１６】
本発明者らは、上記知見に基づく問題を解決すべく鋭意研究した結果、所定のモノマーを用いることなどにより、上記問題が解決されることを見出し、本発明を完成するに至った。
【００１７】
即ち、本発明のゲル固定化コロイド結晶形成用モノマーは、ゲル化により固定化したコロイド結晶を形成するのに用いられるモノマーであって、
次式Ａ
【化４】
2006182833.tif 000002
【００１８】
（式中のＲ１はアクリル酸残基又はメタクリル酸残基、Ｒ２はアミノ基保護基を示す。）で表される構造を有することを特徴とする。
【００１９】
また、本発明のゲル固定化コロイド結晶形成用モノマーの好適形態は、上記アミノ基保護基Ｒ２が、炭素数Ｃ１〜Ｃ３のアルキロール基、炭素数Ｃ２〜Ｃ６のアルコキシアルキル基又は炭素数Ｃ２〜Ｃ６のアルコキシアルキロール基であることを特徴とする。
【００２０】
更に、本発明のゲル固定化コロイド結晶形成用モノマーの他の好適形態は、Ｎ−メチロールメタアクリルアミド、Ｎ−メチロールアクリルアミド、Ｎ−メトキシメチルアクリルアミド、Ｎ−アクリロイルアミノエトキシエタノール、Ｎ−アクリロイルアミノプロパノール及びこれらの誘導体から成る群より選ばれた少なくとも１種のものから成ることを特徴とする。
【００２１】
更にまた、本発明のゲル固定化コロイド結晶形成用モノマーの更に他の好適形態は、イオン交換法による精製後の水溶液の電気伝導度が、１μＳ／ｃｍ未満であることを特徴とする。
【００２２】
本発明の被ゲル固定化コロイド結晶は、上述の如きゲル固定化コロイド結晶形成用モノマーと架橋剤と光重合開始剤を含む溶液から成る媒体と、該媒体中に形成されたコロイド結晶を有し、光照射によってゲル固定化されることを特徴とする。
【００２３】
また、本発明の被ゲル固定化コロイド結晶の好適形態は、上記光重合開始剤が、アゾビス［２−メチル−Ｎ−（２−ヒドロキシエチル）プロピオンアミド］及び／又はアゾビス｛２−メチル−Ｎ−［２−（１−ヒドロキシブチル）］プロピオンアミドことを特徴とする。
【００２４】
更に、本発明の被ゲル固定化コロイド結晶の他の好適形態は、上記光重合開始剤が、カンファーキノン及び／又はリボフラビンであることを特徴とする。
【００２５】
更にまた、本発明の被ゲル固定化コロイド結晶の更に他の好適形態は、不活性ガス雰囲気下、イオンが滲出しない容器中で保管又は成長させることを特徴とする。
【００２６】
そして、本発明のゲル固定化コロイド結晶は、モノマーと、架橋剤と、光重合開始剤を含む溶液を媒体とし、該媒体中に形成されたコロイド結晶を光照射によってゲル固定化して得られるゲル固定化コロイド結晶であって、
上記モノマーが、次式Ａ
【化５】
2006182833.tif 000003
【００２７】
（式中のＲ１はアクリル酸残基又はメタクリル酸残基、Ｒ２はアミノ基保護基を示す。）で表される構造を有することを特徴とする。
【００２８】
また、本発明のゲル固定化コロイド結晶の好適形態は、上記アミノ基保護基Ｒ２が、炭素数Ｃ１〜Ｃ３のアルキロール基、炭素数Ｃ２〜Ｃ６のアルコキシアルキル基又は炭素数Ｃ２〜Ｃ６のアルコキシアルキロール基であることを特徴とする。
【００２９】
更に、本発明のゲル固定化コロイド結晶の他の好適形態は、上記モノマーが、Ｎ−メチロールメタアクリルアミド、Ｎ−メチロールアクリルアミド、Ｎ−メトキシメチルアクリルアミド、Ｎ−アクリロイルアミノエトキシエタノール、Ｎ−アクリロイルアミノプロパノール及びこれらの誘導体から成る群より選ばれた少なくとも１種のものであることを特徴とする。
【００３０】
また、本発明のゲル固定化コロイド結晶の好適形態は、上記光重合開始剤が、アゾビス［２−メチル−Ｎ−（２−ヒドロキシエチル）プロピオンアミド］及び／又はアゾビス｛２−メチル−Ｎ−［２−（１−ヒドロキシブチル）］プロピオンアミドことを特徴とする。
【００３１】
更に、本発明のゲル固定化コロイド結晶の更に他の好適形態は、上記光重合開始剤が、カンファーキノン及び／又はリボフラビンであることを特徴とする。
【００３２】
更にまた、本発明のゲル固定化コロイド結晶の他の好適形態は、光学的に均一に成長したものであることを特徴とする。
【００３３】
そして、本発明の多重構造コロイド結晶は、上述の如きゲル固定化コロイド結晶を含む多重構造コロイド結晶であって、
上記ゲル固定化コロイド結晶を、このゲル固定化コロイド結晶を形成しているゲル化材料と同種又は異種のゲル化材料で包囲して成ることを特徴とする。
【００３４】
また、本発明の光学素子は、上述の如きゲル固定化コロイド結晶を備えることを特徴とする。
【００３５】
更に、本発明の光学素子の好適形態は、上記ゲル固定化コロイド結晶のゲル網目に、酵素を固定化して成ることを特徴とする。
【００３６】
一方、本発明のイオン放出性抑制ゲル材料は、モノマーと架橋剤と光重合開始剤を含む溶液に光照射を行って得られるイオン放出性を抑制したゲル材料であって、
上記モノマーが、次式Ａ
【化６】
2006182833.tif 000004
【００３７】
（式中のＲ１はアクリル酸残基又はメタクリル酸残基、Ｒ２はアミノ基保護基を示す。）で表される構造を有することを特徴とする。
【００３８】
また、本発明のイオン放出性抑制ゲル材料の好適形態は、上記アミノ基保護基Ｒ２が、炭素数Ｃ１〜Ｃ３のアルキロール基、炭素数Ｃ２〜Ｃ６のアルコキシアルキル基又は炭素数Ｃ２〜Ｃ６のアルコキシアルキロール基であることを特徴とする。
【００３９】
更に、本発明のイオン放出性抑制ゲル材料の他の好適形態は、上記モノマーが、Ｎ−メチロールメタアクリルアミド、Ｎ−メチロールアクリルアミド、Ｎ−メトキシメチルアクリルアミド、Ｎ−アクリロイルアミノエトキシエタノール、Ｎ−アクリロイルアミノプロパノール及びこれらの誘導体から成る群より選ばれた少なくとも１種のものであることを特徴とする。
【００４０】
更にまた、本発明のイオン放出性抑制ゲル材料の更に他の好適形態は、上記光重合開始剤が、アゾビス［２−メチル−Ｎ−（２−ヒドロキシエチル）プロピオンアミド］及び／又はアゾビス｛２−メチル−Ｎ−［２−（１−ヒドロキシブチル）］プロピオンアミドことを特徴とする。
【発明の効果】
【００４１】
本発明によれば、所定のモノマーを用いることなどとしたため、コロイド結晶の固定化を容易にし、安定性に優れるゲル固定化コロイド結晶を形成し得るモノマー、これを用いた被ゲル固定化コロイド結晶、ゲル固定化コロイド結晶を提供することができる。
また、コロイド結晶成長など、数μＭのイオン性不純物の存在により大きな影響を受ける処理に好適に使用可能で、イオン放出性が抑制されたゲル材料を提供することができる。
即ち、本発明は、コロイド結晶のゲル化による固定化に当たり、発生するイオン濃度を極めて微小量に抑制することに成功したものである。従来法に比べ、低い粒子濃度のコロイド結晶の固定化、相境界近傍で生成する大型コロイド結晶の固定化、可視光開始剤を用いたコロイド結晶の固定化を、容易に又は広い条件下で可能にしたものであり、その効果は顕著である。
更に、本発明によりコロイド結晶を用いた高機能光学素子を構築する道が拓け、光学産業分野に大きく貢献することが予想される。
【発明を実施するための最良の形態】
【００４２】
以下、本発明のゲル固定化コロイド結晶形成用モノマーにつき詳細に説明する。なお、本明細書において、「％」は特記しない限り質量百分率を表すものとする。
上述の如く、本発明のゲル固定化コロイド結晶形成用モノマーは、次式Ａ
【化７】
2006182833.tif 000005
【００４３】
（式中のＲ１はアクリル酸残基又はメタクリル酸残基、Ｒ２はアミノ基保護基を示す。）で表される構造を有する。
ここで、Ｒ２のアミノ基保護基としては、加水分解、殊に酸性条件下での加水分解からアミノ基を保護する官能基であれば特に限定されるものではないが、代表的には、炭素数がＣ１〜Ｃ３のアルキロール基、例えばメチロール基、エチロール基及びプロピロール基、炭素数Ｃ２〜Ｃ６のアルコキシアルキル基、例えばアルキル部分がメチル、エチル、プロピル又はイソプロピルでアルコキシ部分がメトキシ、エトキシ、プロポキシ又はイソプロポキシのアルコキシアルキル基、並びに炭素数Ｃ２〜Ｃ６のアルコキシアルキロール基、例えば、アルコキシ部分がメトキシ、エトキシ、プロポキシ又はイソプロポキシでアルキロール部分がメチロール、エチロール及びプロピロールのアルコキシアルキロール基を挙げることができる。
【００４４】
なお、本発明のゲル固定化コロイド結晶形成用モノマーの代表例としては、Ｎ−メチロールメタアクリルアミド、Ｎ−メチロールアクリルアミド、Ｎ−メトキシメチルアクリルアミド、Ｎ−アクリロイルアミノエトキシエタノール、Ｎ−アクリロイルアミノプロパノール又はこれらの誘導体を例示できるが、これらを単独で又は任意に混合してもよい。これらモノマーの化学式を下記（１）〜（５）式に示す。
【００４５】
【化８】
2006182833.tif 000006
【００４６】
【化９】
2006182833.tif 000007
【００４７】
【化１０】
2006182833.tif 000008
【００４８】
【化１１】
2006182833.tif 000009
【００４９】
【化１２】
2006182833.tif 000010
【００５０】
なお、かかるモノマーの誘導体としては、これらのエステル類などの各種化合物が例示でき、例えば、Ｎ−メチロールメタアクリルアミド、Ｎ−アクリロイルアミノエトキシエタノール及びＮ−アクリロイルアミノプロパノールなどのように末端に水酸基（−ＯＨ基）を有するモノマーについては、これらのメチルエステルやエチルエステルを例示できる。
【００５１】
本発明のゲル固定化コロイド結晶形成用モノマーは、いずれもイオン交換樹脂による精製により、これらの水溶液のイオン濃度を十分低いレベルまで下げることができるモノマーである。
具体的には、上記各モノマーの１０％水溶液１５ｍｌにイオン交換樹脂１０ｍｌを共存させて１０分間振盪すると、水溶液の電気伝導度（κ）にして１μＳ／ｃｍ未満、特に０．３〜０．６μＳ／ｃｍ程度まで脱イオン精製が可能である。この電気伝導度はイオン交換水と同程度の値であり、イオン交換樹脂による脱イオンの限界に近い。
このように、上記モノマーがイオン交換樹脂との共存により精製可能であるということは、酸・塩基による加水分解によるイオンの発生をしにくいモノマーであることを意味しており、実際、実施例にて後述するように、これらのモノマーを含んだコロイド結晶を長期間保存しても、アクリルアミドのように結晶が破壊されるということはなかった。
【００５２】
なお、上記モノマーは、従来公知の方法により合成することができ、また市場で入手することができる。
具体的には、上記（１）〜（３）式で表されるモノマーは、笠野興産（株）からそれぞれ商品名ＭＭ９０、Ｎ−ＭＡＭ６０、同Ｗａｓｍｅｒ−ＥＭＡとして入手できる。
【００５３】
一方、（４）式で表されるモノマー（Ｎ−アクリロイルエトキシエタノール（ＡＡＥＥ））は、アミノエトキシエタノールと水酸化ナトリウムにアクリロイルクロライドを加えて攪拌し、得られた反応液を塩酸で中和し、重合抑制剤を添加する。この溶液を蒸留濃縮して濾過し、無機塩を除去して更に再濃縮した後、カラムで精製することにより、合成することができる（Ｍ．Ｃｈｉａｒｉ  ｅｔ  ａｌ  Ｅｌｅｃｔｒｏｐｈｏｒｅｓｉｓ  １６  １９９５，１８１５：Ｅ．Ｓｉｍｏ−Ａｌｆｏｎｓｏ  ｅｔ  ａｌ  Ｅｌｅｃｔｒｏｐｈｏｒｅｓｉｓ  １７  １９９６，７２３：Ｍ．Ｃｈｉａｒｉ  ｅｔ  ａｌ  Ｅｌｅｃｔｒｏｐｈｏｒｅｓｉｓ  １５  １９９４，１７７：Ｍ．Ｃｈｉａｒｉ  ｅｔ  ａｌ  Ｅｌｅｃｔｒｏｐｈｏｒｅｓｉｓ  １５  １９９４，６１６を参照。）。
また、（５）式で表されるモノマー（Ｎ−アクリロイルアミノプロパノール（ＡＡＰ））も、上記文献に従って、不活性ガス雰囲気下、冷却したアクリロイルクロライドとエタノールを混合し、これに３−アミノ−１−プロパノールのエタノール溶液を滴下して攪拌する。得られた反応液を減圧濃縮し、更にカラムで精製することにより、合成することができる。
【００５４】
次に、本発明の被ゲル固定化コロイド結晶につき説明する。
上述の如く、本発明の被ゲル固定化コロイド結晶は、上記本発明のゲル固定化コロイド結晶形成用モノマーと、架橋剤と、光重合開始剤を含む溶液から成る媒体と、この媒体中に形成されたコロイド結晶を有するものである。この被ゲル固定化コロイド結晶は、光照射によってゲル固定化されるもので、後述する本発明のゲル固定化コロイド結晶の前駆体として機能するものである。
【００５５】
ここで、光重合開始剤については、上記モノマーの光重合反応を開始できる機能を有すれば特に限定されるものではないが、上述したゲル安定性の観点から、発生するイオン濃度が小さいものが好ましく、多数の候補物質について実験的検討を行ったところ、下記の（６）及び（７）式に示すアゾビス｛２−メチル−Ｎ−［２−（１−ヒドロキシブチル）］プロピオンアミド、及びアゾビス［２−メチル−Ｎ−（２−ヒドロキシエチル）プロピオンアミド］が最も発生イオン濃度の少ない化学種のひとつであることが明らかになった。
よって、これらの光重合開始剤は、上記モノマーと組合わせて使用するのに適しており、この組み合わせ使用により、ゲル化剤由来のイオン濃度を極限まで低めた、極めてコロイド結晶の固定に適したゲル化が実現できる。
なお、（６）及び（７）式に示した光重合開始剤は、単独で又は組み合わせて用いることができ、それぞれ和光純薬社製の商品名「ＶＡ−０８５」及び「ＶＡ−０８６」として入手できる。  
【００５６】
【化１３】
2006182833.tif 000011
【００５７】
【化１４】
2006182833.tif 000012
【００５８】
なお、（６）及び（７）式に示した光重合開始剤のようなアゾ基を含む開始剤は、重合開始に伴い窒素ガスが遊離する性質を有するため、開始剤濃度が高いときには気泡の発生を伴うことが知られている。
ゲル固定化コロイド結晶のフォトニック素子としての応用に際して、気泡の存在は光学的な欠陥の原因となるためにこれを避けるべきである。
本発明者らは、光重合開始剤濃度を極めて低くすることにより、発生する窒素ガス量を理論的には水への溶解度以下とすることでき、気泡発生の問題を回避し得ることを確認している。
【００５９】
一方、カンファーキノンは、光重合開始波長を可視光領域に持ち、また重合開始時に窒素ガスの発生がないなどの利点を持つが、光重合時に発生するイオン性不純物濃度がＶＡ−０８６の場合よりも高く、コロイド粒子濃度が高い条件などでその特徴を発揮する開始剤である。
しかし、モノマーに由来する不純物イオン発生が少なければ、より広い条件で使用が可能なため、本発明のモノマーを用いれば、カンファーキノンを開始剤として有効に使用することが可能である。本発明の被ゲル固定化コロイド結晶においては、カンファーキノンを構成成分として適切に使用することができる。
同様に光重合開始波長を可視光領域に持つが、やはりＶＡ−０８６の場合よりも発生する不純物イオン濃度が大きいリボフラビンについても、本発明によれば有効に使用することができる。
【００６０】
また、架橋剤としては、使用するモノマーや光重合開始剤の種類や量に応じて適宜変更することができるが、代表的には、下記の（８）式に示すＮ，Ｎ’−メチレンビスアクリルアミドを用いることができる。
【００６１】
【化１５】
2006182833.tif 000013
【００６２】
なお、本発明の被ゲル固定化コロイド結晶は、上記のモノマーと架橋剤と光重合開始剤を含む溶液を媒体（分散媒）とし、この媒体中に、コロイド粒子が結晶の如く規則的に配列（分散）した形態を有する。
本発明において、上記溶液は代表的に水溶液であるが、非水溶液であってもよく、例えば、エチレングリコール、アルコール類、ジメチルホルムアミド及びこれらと水との混合溶液を適用可能である。
また、本発明の被ゲル固定化コロイド結晶には、上述した成分以外にも各種添加剤を加えることが可能である。
また、この被ゲル固定化コロイド結晶は、上述の如く本発明のゲル固定化コロイド結晶の前駆体として機能するものであるが、その保管や成長については、アルゴンなどの不活性ガス雰囲気下でイオンを滲出しない容器中で行うことが好ましい。
【００６３】
次に、本発明のゲル固定化コロイド結晶について説明する。
上述の如く、本発明のゲル固定化コロイド結晶は、上記ゲル固定化コロイド結晶形成用モノマーと、架橋剤と、光重合開始剤を含む溶液を媒体とし、この媒体中に形成されたコロイド結晶を光照射によってゲル固定化したものである。
また、本発明のゲル固定化コロイド結晶は、上述した本発明の被ゲル固定化コロイド結晶に光照射を行って得られるものでもある。
なお、本発明のゲル固定化コロイド結晶としては、光学的に均一に成長したものが好ましく、このようなコロイド結晶は光学的用途への適用性に優れている。また、「光学的に均一に成長した」とは、光透過率などの光学特性が部位によらず均質であるように成長したことを意味する。
【００６４】
ここで、ゲル化による固定を促す光照射については、用いるモノマーや重合開始剤の種類などに応じて適宜変更できるが、代表的には、重合開始剤としてアゾビス［２−メチル−Ｎ−（２−ヒドロキシエチル）プロピオンアミド］を用いる場合、紫外線を５〜３０分間照射すればよい。
【００６５】
更に当初予期しなかったこととして、本発明における主要なモノマーであるメチロールアクリルアミドを用いれば、アクリルアミド（ＡＡｍ）を用いた場合に比べて力学的強度が大きいゲル化コロイド結晶を得られることが明らかとなった。
具体的には、０．６７Ｍメチロールアクリルアミドにより得たゲル固定化コロイド結晶は、従来法において１．３３ＭＡＡｍにより得たものと同等の力学的強度を有した。
即ち、本発明の好適例によれば、使用するモノマー濃度をＡＡｍの１／２に軽減でき、これによりイオン性不純物濃度をいっそう低いレベルとすることが実現できた。
【００６６】
なお、本発明のゲル固定化コロイド結晶の実使用においては、その表面を環境要因から保護した状態で使用することが好ましく、このゲル固定化コロイド結晶を形成しているゲル化材料、即ち上記モノマーが３次元重合したポリマーや、異種のゲル化材料で当該コロイド結晶を包囲して得られる多重構造コロイド結晶の形態で使用することが望ましい。
かかる多重構造コロイド結晶とすることにより、当該コロイド結晶を適当に切断して得られる各種用途向きの素子を簡易に保護できるようになる。
なお、使用可能な異種のゲル化材料としては、ポリアクリルアミドやポリアクリル酸をはじめとする各種の合成高分子ゲル、寒天をはじめとする多糖類ゲル、ゼラチンをはじめとするタンパク質ゲルなどを例示できる。
【００６７】
本発明のゲル固定化コロイド結晶は、各種の光学素子に適用することが可能であり、本発明のゲル固定化コロイド結晶を用いて各種の光学素子を製造することが可能である。
この場合、上記ゲル固定化コロイド結晶内に、該コロイド結晶のＢｒａｇｇ回折波長の変化を誘発するようなトリガー材料を含有させれば、このトリガー材料が感応する対象物のセンサーを作成することができる。
かかるトリガー材料として酵素を使用することが可能であり、酵素はこのゲル固定化コロイド結晶のゲル網目に固定化して用いることができる。
【００６８】
次に、本発明のイオン放出性抑制ゲル材料について説明する。
上述の如く、本発明のゲル材料は、上述したモノマーと架橋剤と光重合開始剤を含む溶液に光照射を行って得られるゲルである。
本ゲルは、ＡＡｍゲルに比べて合成直後に内部に含まれるイオン性不純物濃度が小さく、よって経時的にみてもイオン放出性が抑制されているという特徴を有し、従って、イオン性不純物の外部への溶出の影響を軽減できるという特徴を有する。
ゲル中のイオン性不純物を数μＭ以下に除去するためには、水により極めて入念に洗浄する必要があるが、本ゲルを用いればこの操作が軽減できる。
従って、本発明は、コロイド結晶を固定する場合だけでなく、コロイド結晶を含まないゲル素材としても、（１）ゲルが溶液に接して（又は溶液の内部に）設置され、（２）溶液への数μＭのイオンの溶出を避けることが望ましい場合に有用である。
例えば、特開２００４−０８９９９６号公報に記載されているように、ゲル膜を介して塩基を拡散させ、コロイド結晶を一方向に成長させる場合においても本発明のゲル材料は有用である。
【実施例】
【００６９】
以下、本発明を実施例及び比較例により更に詳細に説明するが、本発明はこれら実施例に限定されるものではない。
【００７０】
（実施例１）
超純水「Ｍｉｌｌｉ−Ｑ水」（Ｍｉｌｌｉｐｏｒｅ社製：商品名「Ｍｉｌｌｉ−Ｑシステム」で調製される水）を用いてメチロールアクリルアミド（６Ｍ）、Ｂｉｓ（０．５ｍＭ）及びＶＡ−０８６（８ｍｇ／ｍｌ）水溶液を調製し、イオン交換樹脂を共存させて脱イオン精製した。シリカ粒子（ＫＥ−Ｗ１０）分散液は透析法及びイオン交換法により十分精製して用いた。
これらを用いて、メチロールアクリルアミド（０．６７Ｍ）、Ｎ，Ｎ’−メチレンビスアクリルアミド（Ｂｉｓ）（１０ｍＭ）、ＶＡ−０８６（０．０５ｍｇ／ｍｌ）ＫＥ−Ｗ１０（粒子濃度３．２ｖｏｌ％）から成る分散液を調製した。試料調製にはＭｉｌｌｉ−Ｑ水で十分洗浄したポリスチレン又はポリテトラフルオロエチレン製容器を用い、イオン性不純物による汚染を防いだ。
【００７１】
上記分散液にＮａＯＨを加え、その濃度を２０μＭとした。注射針を介してアルゴンガスで１０分間バブリングした後、分散液４ｍｌを１×１×４．５ｃｍのポリメチルメタクリレート製セルに入れ、静置したところ、反応液中で大きさ３〜５ｍｍのコロイド結晶が生成した。
次いで、４００Ｗ水銀ランプ（ＨＰ−４００型、東芝製）を用い、試料からの距離を３０ｃｍとして２０分間ＵＶ光を照射したところ、結晶は破壊されることなく、ゲル化により固定された。
図１に示した結晶化相図により、本実施例におけるＮａＯＨ濃度（２０μＭ）においては、約２μＭの塩（イオン濃度は４μＭ）の存在により結晶が破壊されることが分かる。本例において結晶が破壊されることなく固定できたことは、ゲル化過程を通してイオン性不純物濃度が４μＭ以下であったことを示すものである。
なお、モノマーとしてアクリルアミドを用いた場合は、ＮａＯＨ濃度２０μＭの条件では、ゲル化反応液中でコロイド結晶を形成させることも不可能であった。
【００７２】
（実施例２）
実施例１と同様にメチロールアクリルアミド（０．６７Ｍ）、Ｂｉｓ（１０ｍＭ）、ＶＡ−０８６（０．０５ｍｇ／ｍｌ）、ＫＥ−Ｗ１０（粒子濃度３．２ｖｏｌ％）から成る分散液を調製した。試料調製にはＭｉｌｌｉ−Ｑ水で十分洗浄したポリスチレン又はポリテトラフルオロエチレン製容器を用い、イオン性不純物による汚染を防いだ。
注射針を介してアルゴンガスで１０分間バブリングした後、分散液４ｍｌを１×１×４．５ｃｍのポリメチルメタクリレート製セルに入れた後、資料に弱塩基である０．１Ｍピリジン１０μＬを滴下したところ、５ｍｍ角の大きなコロイド結晶が生成した。
４００Ｗ水銀ランプ（ＨＰ−４００型、東芝製）を用い、試料からの距離を３０ｃｍとして２０分間ＵＶ光を照射したところ、結晶は破壊されることなく、ゲルにより固定された。
【００７３】
（実施例３）
１×１×４．５ｃｍのポリメチルメタクリレート製セルの底に直径６ｍｍの穴を設け、これをフィルムで一旦塞いだ後、セル内部に脱イオン精製したゲル化反応溶液（メチロールアクリルアミド（０．６７Ｍ）、Ｂｉｓ（１０ｍＭ）及びＶＡ−０８６（０．４ｍｇ／ｍｌ））０．４ｍｌを注ぎ、ＵＶ光を照射してゲル化させた後、フィルムを除去し、底部にゲル膜（膜厚＝４ｍｍ）を持つセルを作成した。
次いで、ＫＥ−Ｗ１０（粒子濃度３．２ｖｏｌ％）、メチロールアクリルアミド（０．６７Ｍ）、Ｂｉｓ（１０ｍＭ）及びＶＡ−０８６（０．１ｍｇ／ｍｌ）から成る混合液を脱イオン精製した。その後、注射針を介してアルゴンガスを１０分間バブリングし、上記セルに採取し、セル上部をフィルムで封止した。
次いで、メチロールアクリルアミド（０．６７Ｍ）、Ｂｉｓ（１０ｍＭ）、ＶＡ−０８６（０．１ｍｇ／ｍｌ）及びＮａＨＣＯ３（６０μＭ）から成る溶液５０ｍｌ（脱イオン後、１０分間バブリングを行ったもの）を入れたリザーバーに、セルのゲル膜を介して接触させ、そのまま保持した。時間の経過とともに、ＮａＨＣＯ３がリザーバーからセル内に拡散し、ＮａＯＨ添加の場合と同様にシリカの表面電荷を増加させたところ、７日間で高さ数ｃｍのコロイド結晶が生成した。
４００Ｗの水銀ランプ（ＨＰ−４００型、東芝社製）を用い、得られたコロイド結晶の試料から３０ｃｍ隔てて３０分間ＵＶ光を照射したところ、コロイド結晶は破壊されることなく、ゲル化により柱状結晶が固定化できた。
【００７４】
（実施例４）
メチロールアクリルアミド（６Ｍ）、Ｂｉｓ（０．１Ｍ）、リボフラビン（０．２９ｍＭ）水溶液を調製し、それぞれにイオン交換樹脂を共存させて脱イオン精製した。また、コロイド試料として、ポリスチレン粒子（粒径約２００ｎｍ、Ｄｕｋｅ  Ｓｃｉｅｎｔｉｆｉｃ社製）の水分散液を透析法及びイオン交換法により十分精製して用いた。
これらを混合して、メチロールアクリルアミド（１．１８Ｍ）、Ｂｉｓ（１０ｍＭ）、リボフラビン（０．０５８ｍＭ）、ポリスチレン粒子（粒子濃度１０ｖｏｌ％）から成る分散液を調製した。なお、試料調製には、Ｍｉｌｌｉ−Ｑで十分に洗浄したポリスチレン又はポリテトラフルオロエチレン製容器を用い、イオン性不純物による汚染を防止した。注射針を介してアルゴンガスにより１０分間バブリングした後、反応溶液約０．５ｍｌを、厚さ０．１ｍｍ（内のり）×１×５ｃｍの薄い石英製セルに注入したところ、コロイド結晶が生成した。
光源として青色ＬＥＤ（光源：ＭＢＡＲＢ−５０１５型、電源ユニット：ＭＬＥＤ−Ａ１２０１０Ｌ型、双方ともモリテックス社製）を用い、セル面からの距離を２ｃｍとし、２台の光源に両面から２０分間光照射したところ、結晶は破壊されることなくゲル固定された。
なお、光重合開始剤としてカンファーキノンを用いた場合も、上記同様の手法でゲル固定が可能であった。但し、この際、１５ｍＭのカンファーキノン水溶液を脱イオン精製することなく用い、反応液中のカンファーキノン濃度は０．４ｍＭとした。
【図面の簡単な説明】
【００７５】
【図１】シリカコロイドの結晶化相図（日本触媒社ＫＥ−Ｗ１０、粒径１１０ｎｍ、粒子濃度３．２ｖｏｌ％）である。
【図１】
2006182833.tif 000018